앞서 설명 한 바 와 같이 , 상기 전극 베이스 금속 을 형성 하 는 데 에 사용 한 Ni 합금 은 산화 저항 에 우수 한 조성 을 갖 는다 . 그러므로 , 대량 의 Ni 합금 성분 을 포함 하 는 상술 한 바 의 조성 을 상기 용접 영역 에 부여 함 으로써 , 우선 적 인 용접 영역 의 산화 를 방지 하 는 것 이 가능 하 다 . 즉 , 본 발명 에 의한 상기 스파크 플러그 ( 1 ) 의 용접 영역 은 용접 영역 의 전체 질량 에 대하 여 Ni , Cr , Al , Si , 및 Fe 의 전체 질량 이 45 질량 % ~ 95 질량 %( 모두 포함 ) 인 조성 을 가지 므로 , 상기 용접 영역 의 표면 상 에 보호막 이 형성 되 고 , 이 에 용접 영역 의 부식 을 억제 하 는 것 이 가능 하 다 .